(57)【特許請求の範囲】
【請求項１】
少なくとも、連続走行するウエブ下面に接触するバーと、該バーの上流側に塗布液を供給して液溜まり部を形成する塗布液供給路と、前記液溜まり部の上流側であって前記塗布液の液溜まり部を形成する上流側ブロックと、を有し、
前記上流側ブロックの先端は、鋭角に形成され、該先端の表面の材質がＤＬＣ、ＣｒＮ、硬質Ｃｒ、ＴｉＡｌＮの何れかの加工が施されており、表面粗さＲａが１．３〜５．０μｍの範囲であることを特徴とする塗布装置。
【請求項２】
前記バーの上端は、前記上流側ブロックの先端よりも高い位置に配置されることを特徴とする請求項１に記載の塗布装置。
【請求項３】
前記上流側ブロックの先端と前記ウエブとのクリアランスが０．２ｍｍ以上１ｍｍ以下の範囲であることを特徴とする請求項１又は２に記載の塗布装置。
【請求項４】
請求項１〜３の何れか１に記載の塗布装置を用いて塗布液を前記ウエブに塗布することを特徴とする塗布方法。
【請求項５】
前記塗布液は前記ウエブの単位幅あたりの送液量において３Ｌ／ｍ・分以上で塗布することを特徴とする請求項４に記載の塗布方法。
【請求項６】
前記塗布液の液粘度が３ｍＰａ・ｓ以上であることを特徴とする請求項４又は５に記載の塗布方法。
【請求項７】
前記塗布液の表面張力が３０ｍＮ／ｍ以上であることを特徴とする請求項４〜６の何れか１に記載の塗布方法。
【請求項８】
前記ウエブは、粗面化処理され、さらに陽極酸化処理されたアルミニウムウエブであることを特徴とする請求項４〜７の何れか１に記載の塗布方法。
【請求項９】
前記ウエブは、粗面化処理され、さらに陽極酸化処理されたアルミニウムウエブにさらに平版印刷版原版用の画像記録層を有しているウエブであることを特徴とする請求項４〜７の何れか１に記載の塗布方法。
【発明の詳細な説明】
【技術分野】
【０００１】
本発明は塗布装置及び塗布方法に関し、特に、バーコータにおいてウエブを走行させて塗布液を塗布した場合に安定して塗布液の塗布を行なうことのできる塗布装置及び塗布方法に関する。
【背景技術】
【０００２】
平版印刷版は通常、純アルミニウムまたはアルミニウム合金のウエブにおける少なくとも一方の面を目立てし、その面に必要に応じて陽極酸化皮膜を形成して支持体ウエブを形成し、次いで、目立てされた側の面に画像記録層塗布液を塗布して乾燥し、画像記録層を形成し、さらに必要な場合にはオーバーコート層を形成することにより製造される。
【０００３】
このような塗布液を塗布する塗布装置としては、一般的にバーコータが使用される。バーコータは、連続走行するウエブ下面に接触して回転するバーと、ウエブの走行方向に対してバーの上流側に塗布液を吐出して塗布液溜り部を形成し、ウエブの下面に塗布液を塗布する。
【０００４】
ところで、バー塗布方式に代表される余剰送液を行い、後で計量する塗布方式において、ビード形成部で必要液量と余剰液量が分岐する液の流れが存在する。特にバー塗布方式においては、バー上流側の堰（塗布液溜り部）で気液固界面が存在し、その部位で塗布液の乾きが発生すると、塗布液が固化し積層され、ビード形成に影響し、スジ故障を引き起こしたり、固化物が塗布面に付着するブツ故障が発生したりする。この現象は、特に液粘度が高く（３ｍＰａ・ｓ以上）、表面張力が高い（３０ｍＮ／ｍ以上）塗布液で発生しやすい。
【０００５】
なお、特許文献１には、塗布装置の材料としてＡｌ2Ｏ3等のセラミック焼成体を用い、このセラミック焼成体の接液表面に中心線平均粗さＲａが０．０１μｍ〜１．００μｍのセラミックコート層を設けて、塗布液のしみ込みを巧みに防止することが開示されている。そして、特許文献２には、塗料出口部の外面に摺接させながらこの帯状フィルムに塗料を塗布する磁気記録媒体用塗布装置において、前記塗料出口部の外面にダイヤモンドライクカーボン（ＤＬＣ）をコーティングすることで、粉落ちを防止することが開示されている。また、特許文献３には、コーターダイスがウエブ及び／又は塗布液と接触する箇所を被膜硬度（ビーカース硬度）ＨＶ１７００以上の膜で被覆することで、耐食性を高くすることが開示されている。
【先行技術文献】
【特許文献】
【０００６】
【特許文献１】特開平０８−２６６９７８号公報
【特許文献２】特開平１０−２３５２５６号公報
【特許文献３】特開平０６−１５２１４号公報
【発明の概要】
【発明が解決しようとする課題】
【０００７】
しかしながら、特許文献１〜３の塗布装置は、目的、塗布方式、塗布液が異なり、塗布液の乾きによるスジ故障やブツ故障が発生するのを防ぐことはできない。
【０００８】
本発明はこのような事情に鑑みてなされたもので、バーコータにおいてウエブを走行させて塗布液を塗布した場合に、バー上流側の堰（塗布液溜り部）の気液固界面において、塗布液が固化してスジ故障を引き起こしたり、固化物が塗布面に付着するブツ故障が発生したりするのを防ぐことができる塗布装置及び塗布方法を提供することを目的とする。
【課題を解決するための手段】
【０００９】
本発明は、前記目的を達成するために、少なくとも、連続走行するウエブ下面に接触するバーと、該バーの上流側に塗布液を供給して液溜まり部を形成する塗布液供給路と、前記液溜まり部の上流側であって前記塗布液の液溜まり部を形成する上流側ブロックと、を有し、前記上流側ブロックの先端は、鋭角に形成され、該先端の表面の材質がＤＬＣ、ＣｒＮ、硬質Ｃｒ、ＴｉＡｌＮの何れかの加工が施されており、表面粗さＲａが１．３〜５．０μｍの範囲であることを特徴とする塗布装置を提供することである。
【００１０】
バー上流側の堰（塗布液溜り部）の気液固界面において、塗布液が固化してスジ故障を引き起こしたり、固化物が塗布面に付着するブツ故障が発生したりするという問題があり、本発明において、上流側ブロックの先端が鋭角に形成し、該先端の上流側ブロックの表面材質をＤＬＣ、ＣｒＮ、硬質Ｃｒ、ＴｉＡｌＮの何れかに、上流側ブロックの先端の表面粗さＲａを１．３〜５．０μｍにすることにより、該先端の上流側ブロック材への塗布液の濡れ性が上がり、塗布液が固化してスジ故障を引き起こしたり、固化物が塗布面に付着するブツ故障が発生したりするのを防ぐことができる。すなわち該先端の上流側ブロックの材質の表面を塗布液の着液瞬間から２００ｍｓにおける接触角が６５°以下とすることができ濡れ性が上がる。
【００１１】
なお、上流側ブロックの先端の表面粗さＲａが１．３μｍ未満、又は５．０μｍより大きいと、上流側ブロックの先端に塗布液の乾きが生じ、スジ故障を引き起こし易い。
【００１２】
特に、水を主溶媒にした塗布液では、ＤＬＣ、ＣｒＮ、硬質Ｃｒ、ＴｉＡｌＮが好ましく、有機溶剤、例えばアルコール及び／又はケトン類を主溶媒とした液では、ＣｒＮ、硬質Ｃｒ、ＴｉＡｌＮが好ましい。ここで、主溶剤とは塗布溶剤中６０％以上を占める溶剤を意味する。
【００１３】
また、本発明において、前記バーの上端は、前記上流側ブロックの先端よりも高い位置に配置されることが好ましい。
【００１４】
これにより、ウエブが上流側ブロックに接触してスリキズが発生するのを防ぐことができる。
【００１５】
更に、本発明において、前記上流側ブロックの先端と前記ウエブとのクリアランスが０．２ｍｍ以上１ｍｍ以下であることが好ましい。
【００１６】
上流側ブロックの先端と前記ウエブとのクリアランスを１ｍｍ以下にすることで、ウエブの走行に同伴される同伴エアを遮断する流体壁を形成しながら塗布することができ、塗布膜に膜切れなどの欠陥が生じることがなく、安定した塗布を行うことができる。
【００１７】
そして、上流側ブロックの先端とウエブとのクリアランスを０．２ｍｍ以上として塗布液を塗布することで、上流側ブロックの先端に塗布液の乾きが生じ難くなり、スジ故障を引き起こし難くなる。
【００１８】
本発明は、前記目的を達成するために、上記塗布装置を用いて塗布液を塗布することを特徴とする塗布方法を提供する。
【００１９】
本発明の塗布装置では、塗布液が固化してスジ故障を引き起こしたり、固化物が塗布面に付着するブツ故障が発生したりするのを防ぐことができるので、本発明の塗布装置を用いて塗布液を塗布することで、スジ故障やブツ故障のない塗布フィルムを提供することができる。
【００２０】
更に、本発明において、前記塗布液は前記ウエブの単位幅あたりの送液量において３Ｌ／ｍ・分以上で塗布することが好ましい。
【００２１】
塗布液の送液量を３Ｌ／ｍ・分以上にすることで、上流側ブロックの先端に塗布液の乾きが生じ難くなり、スジ故障を引き起こし難くなる。
【００２２】
本発明において、前記塗布液の液粘度が３ｍＰａ・ｓ以上であることが好ましい。
【００２３】
そして、本発明において、前記塗布液の表面張力が３０ｍＮ／ｍ以上であることが好ましい。
【００２４】
スジ故障を引き起こしたりブツ故障が発生したりするのは、液粘度が高く（３ｍＰａ・ｓ以上）、表面張力が高い（３０ｍＮ／ｍ以上）塗布液で発生しやすいので、本発明の塗布装置を用いて塗布液を塗布することが特に有効である。
【００２５】
なお、本発明に係る塗布装置及び塗布方法の用途は、平版印刷版の製造に限定されず、写真フィルムなどの感光材料の製造、録音テープなどの磁気記録材料の製造、及びカラー鉄板などの塗装金属薄板の製造など、バーを用いて塗布を行う場合に使用できる。したがって、ウエブとしては、従来技術の欄で述べた支持体ウエブのほか、支持体ウエブの目立てした側の面に感光性又は感熱性の製版面を形成した平版印刷原版ウエブ、写真フィルム用基材、印画紙用バライタ紙、録音テープ用基材、ビデオテープ用基材、フロッピー（登録商標）ディスク用基材など、金属、プラスチック、または紙などからなり、連続した帯状で、可撓性を有する基材などが挙げられる。また、塗布液としては、ウエブに塗布し、乾燥させて皮膜を形成するのに使用される溶液が挙げられ、具体的には、感光層形成液及び感熱層形成液のほか、感光層、感熱層が形成された後にこれらを保護するためのオーバーコート層形成液が上げられる。また、ウエブの表面に中間層を形成して製版層の接着を改善する中間層形成液、写真フィルムにおける感光層を形成するのに使用される写真フィルム用感光剤コロイド液、印画紙の感光層を形成するのに使用される印画紙用感光剤コロイド液、録音テープ、ビデオテープ、フロッピー（登録商標）ディスクの磁性層を形成するのに使用される磁性層形成液、および金属の塗装に使用される各種塗料などが挙げられる。
【発明の効果】
【００２６】
本発明に係る塗布装置及び塗布方法によれば、バーコータにおいてウエブを走行させて塗布液を塗布した場合に、バー上流側の堰（塗布液溜り部）の気液固界面において、塗布液が固化してスジ故障を引き起こしたり、固化物が塗布面に付着するブツ故障が発生したりするのを防ぐことができる。
【図面の簡単な説明】
【００２７】
【図１】本発明に係る塗布装置の実施形態の構成を示す斜視図
【図２】図１の塗布装置の断面図
【図３】本発明の塗布装置の特徴部分を示す模式図
【発明を実施するための形態】
【００２８】
以下添付図面に従って本発明に係る塗布装置及び塗布方法の好ましい実施の形態について説明する。
【００２９】
図１及び図２に、本発明に係る塗布装置の実施形態の構成を示す。また、図３に塗布部の構成を示す。これらの図に示すように、バー塗布タイプの塗布装置１０は、走行するウエブＷの下面に塗布を行う装置であり、主としてバー１２、バー支持部材１４、上流側ブロック（堰板とも云う）１６、及び基台１８で構成される。尚、ウエブＷはパスローラ２０、２２に巻きかけられており、矢印ａ方向に走行するようになっている。
【００３０】
バー１２は、円柱状に形成され、バー支持部材１４によって回動自在に支持される。そして、走行中のウエブＷの下面に接触しながら、軸線の周りに回転するようになっている。バー１２の回転方向は、ウエブＷの走行方向ａに対して反対の方向が好ましく、バー１２の周速度はウエブＷの走行速度の１％以内になるように設定される。なお、バー１２の回転方向は、走行方向ａと同方向であってもよい。
【００３１】
バー１２の表面は、平滑に仕上げられていてもよいが、円周方向に一定間隔で溝が設けられていてもよく、またワイヤが密に巻回されていてもよい。バー１２に巻回するワイヤの直径は、０．０７〜１ｍｍが好ましく、特に０．０７〜０．４ｍｍが好ましい。なお、溝が設けられたバー及びワイヤが巻回されたバーにおいては、溝の深さまたはワイヤの太さを小さくすることにより、感光層形成液の塗り付けを薄くでき、前記溝の深さまたは前記ワイヤの太さを大きくすることにより、感光層形成液の塗り付けを厚くできる。
【００３２】
バー１２の直径は、６〜２５ｍｍの範囲が作製の面で好ましく、しかもウエブＷに形成された感光層形成液の塗膜に縦筋が発生し難いことからも好ましい。また、バー１２は、通常、ウエブＷの幅よりも長いが、ウエブＷの幅と同一の長さであっても良い。
【００３３】
ウエブＷは、張力を加えた状態でバー１２に接触し、所定のラップ角で接触するようになっている。上流側のウエブＷと水平面との成す進入角度は、３°〜３０°、特に５°〜１０°の範囲が好ましい。進入角度をこのような範囲に設定すると、塗布開始時及び塗布終了時における厚塗りを防止でき、且つ、バー１２の摩耗を抑制することができる。下流側のウエブＷと水平面との成す角度（排出角度）は、特に限定されるものではないが、ラップ角度が所定の値になるように設定される。
【００３４】
バー支持部材１４は複数のブロックを組み合わせて形成されており、上面に円弧状の溝１４Ａが形成されている。この溝１４Ａにバー１２が係合され、回転自在に支持される。溝１４Ａに対してウエブＷの走行方向ａの上流側（以下、単に上流側という）には、水平面に対して傾斜した上流側上面１４Ｂが形成されている。
【００３５】
溝１４Ａに対してウエブＷの走行方向ａの下流側（以下、単に下流側という）には、水平な下流側上面１４Ｃが形成されている。この下流側上面１４Ｃは上流側上面１４Ｂよりも低い高さ位置に形成される。バー支持部材１４の上流側の壁面１４Ｄは垂直に形成されており、その上流側に上流側ブロック１６が壁面１４Ｄに対向して配置される。
【００３６】
上流側ブロック１６は、垂直に設けられた板状部材であり、下端が基台１８に固定される。また、図３のように、上流側ブロック１６は上端（先端）１６Ａが鋭角な楔形状（ウェッジ形状）に形成されている。即ち、上流側ブロック１６には、縦断面形状が先端１６Ａにいくに従って細くなる楔形状を形成するためのテーパ面１６Ｂが該上流側ブロック１６のウエブ走行方向上流側の面に形成される。
【００３７】
また、上流側ブロック１６の先端１６Ａは、ウエブＷの幅方向に一直線状に形成され、その平行度は０．０１ｍｍ以上０．２ｍｍ以下に設定される。尚、平行度が小さい方が、後述の効果が大きくなるが、加工費用がかさむため、０．０１ｍｍ以上が好ましく、０．０５ｍｍ以上がより好ましい。
【００３８】
このように、上流側ブロック１６の先端１６Ａが鋭角な楔形状（ウェッジ形状）に形成され、且つウエブＷの幅方向に一直線状になっているので、ウエブＷが塗布液に最初に接触するコンタクトラインがウエブＷの幅方向に一直線状に形成され、このコンタクトラインにおいて、ウエブＷと堰板先端１６Ａとの隙間を通過する塗布液が加圧される。したがって、ウエブ表面の同伴エアがコンタクトラインを通って塗布液溜まり部Ａに持ち込まれることを効果的に防止することができる。これにより、高速塗布のためにウエブＷのライン速度（ウエブの走行速度）を増加させた際にも、塗布欠陥のない安定した塗布を行うことができる。ここで、先端１６Ａの角度は、特に５〜４５°であることが好ましい。５°以上であることにより機械加工精度が向上し精度の良いブロックが製作でき、４５°以下であることによりが上記のコンタクトラインの安定性がさらに向上する。
【００３９】
しかしながら、このような塗布装置１０の上流側ブロック１６の先端１６Ａを越えて上流側にオーバーフローする塗布液には、気液固界面が存在することになり、上流側ブロック１６の先端１６Ａで塗布液の乾きが発生しやすい。塗布液の乾きが上流側ブロック１６の先端１６Ａで発生すると、塗布液が固化し積層され、ビード形成に影響し、スジ故障を引き起こしたり、固化物が塗布面に付着するブツ故障が発生したりする。なお、この現象は、特に液粘度が高く（３ｍＰａ・ｓ以上）、表面張力が高い（３０ｍＮ／ｍ以上）塗布液で発生しやすい。
【００４０】
そこで、上流側ブロック１６の先端１６Ａ表面の材質は、ＤＬＣ、ＣｒＮ、硬質Ｃｒ、ＴｉＡｌＮの何れかの加工を施し、上流側ブロック１６の先端１６Ａの表面粗さＲａを、１．３〜５．０μｍの範囲にすることにより、上流側ブロック１６の先端１６Ａの材質の表面を塗布液の着液瞬間から２００ｍｓにおける接触角が６５°以下となり、これにより、全面均一なオーバーフローが形成でき塗布液が固化してスジ故障を引き起こしたり、固化物が塗布面に付着するブツ故障が発生したりするのを防ぐことができる。
【００４１】
上流側ブロックの先端の表面粗さＲａが１．３未満、又は５．０より大きいと、上流側ブロックの先端にオーバーフロー切れが発生し塗布液の乾きが生じ、スジ故障を引き起こし易い。
【００４２】
また、上流側ブロック１６の先端１６Ａの表面粗さＲａは、１．３〜５．０μｍの範囲であることが好ましい。上流側ブロックの先端の表面粗さＲａが１．３未満、又は５．０より大きいと、上流側ブロックの先端にオーバーフロー切れが発生し塗布液の乾きが生じ、スジ故障を引き起こし易い。
【００４３】
更に、図３のように、上流側ブロック１６の先端１６Ａを通りウエブＷに平行な平行線１７を基準にして、ウエブＷから平行線１７までの距離Ｃ１は、１ｍｍ以下であることが好ましい。この場合、Ｃ１を狭くし過ぎると、ウエブＷの微妙な振動等によりウエブＷが上流側ブロック１６の先端１６Ａに接触して、ウエブＷにスリキズを発現する恐れがあるので、Ｃ１は０．２ｍｍを下回らないことが好ましい。また、０．２ｍｍ以上として塗布液を塗布することで、上流側ブロックの先端に塗布液の乾きが生じ難くなり、スジ故障を引き起こし難くなる。
【００４４】
バー１２の上端１２Ａは、上流側ブロック１６の先端１６Ａよりも高い位置に配置されることが好ましい。即ち、バー１２の上端１２Ａから上流側ブロック１６の先端１６Ａまでの高さの差Ｈが正であるようにする。このように、バー１２の上端１２Ａを上流側ブロック１６の先端１６Ａよりも高い位置に配置することで、バー１２により塗布膜面から掻き落とされた過剰塗布液は、バー１２から上流側ブロック１６の方向に流れる。これにより、過剰塗布液は同伴エアが持ち込まれる方向とは逆向きに流れるので、同伴エアの塗布液溜まり部Ａへの持ち込みを一層効果的に防止できる。
【００４５】
更には、上流側ブロック１６の先端１６Ａは、バー支持部材１４の上流側上面１４Ｂの上流側上端１４Ｅよりも高い位置に配置される。換言すると、上流側ブロック１６の先端１６Ａは、バー１２を支持するバー支持部材１４の上流側上面１４ＢよりもウエブＷに近い位置に配置される。これにより、ウエブＷ、バー１２、上流側ブロック１６、及び上流側上面１４Ｂによって囲まれる塗布液溜まり部Ａに圧力がかかり易くなるので、塗布欠陥がないように高速塗布を行うことができる。
【００４６】
上流側ブロック１６は、バー支持部材１４の壁面１４Ｄに対して平行に、且つ、所定の隙間を持って設けられ、両者の間にスリット状の供給流路２４が形成される。尚、供給流路２４は、塗布液（画像記録層塗布液、オーバーコート層塗布液など）の供給量を変えずに吐出圧力を高められるという点で狭いことが好ましく、ウエブの単位幅あたりの送液量で３Ｌ／ｍ・分以上となるように塗布液を供給することが好ましい。
【００４７】
図１及び図２のように、供給流路２４は、基台１８の内部に設けられた一時貯留室２６に連通されている。一時貯留室２６は、塗布液の貯留タンク（不図示）から塗布液を供給するポンプＰの吐出側に接続されており、このポンプＰを駆動することによって塗布液が一時貯留室２６に供給される。
【００４８】
一時貯留室２６は、供給された塗布液を一時的に貯留するとともに、ポンプＰの吐出量が変動した際に供給流路２４から供給される塗布液の流量の変動を押える機能を有する。この一時貯留室２６に供給された塗布液は、供給流路２４を下端から上端に向かって流れ、供給流路２４の上端の出口からウエブＷの下面に向かって吐出される。これにより、ウエブＷの下面、バー支持部材１４の上流側上面１４Ｂ、バー１２、及び上流側ブロック１６で囲まれる空間に塗布液溜まり部Ａが形成される。この塗布液溜まり部Ａの塗布液がウエブＷの表面に付着することによって塗布が行われる。
【００４９】
図２に示すように基台１８は、上流側ブロック１６の上流側にオーバーフロー液溜め２８を備えており、上流側ブロック１６の先端１６Ａを越えて上流側にオーバーフローした塗布液をオーバーフロー液溜め２８で受けることができる。また、基台１８は、バー支持部材１４の下流側にオーバーフロー液溜め３０を備えており、塗布液溜り部Ａにおける塗布液のうちウエブＷに付着せずに下流側にオーバーフローした塗布液を受けることができる。なお、オーバーフロー液溜め２８、３０で受けた塗布液は戻し配管（不図示）によって前記貯留タンク（不図示）に戻すことが好ましい。
【００５０】
図１に示すように基台１８の両端縁には側板３２、３４が設けられており、この側板３２、３４によって、オーバーフロー液溜め２８、３０、供給流路２４、及び一時貯留室２６の側壁が形成される。
【００５１】
なお、上述した基台１８は、不図示の昇降手段によって支持されており、高さ方向に移動できるようになっている。したがって、バー１２をウエブＷ側（すなわち上方）に進出させてウエブＷに接触させたり、バー１２をウエブＷから退避させて（すなわち下方に移動させて）ウエブＷから離したりすることができる。なお、基台１８を移動させる代わりに、パスローラ２０、２２を昇降させることによって、ウエブＷの走行位置を変えるようにしてもよい。
【００５２】
なお、本実施形態では、上流側にのみ堰（塗布液溜り部）がある塗布装置１０について説明したが、上流側だけでなく下流側にも堰がある塗布装置についても同様に成り立つ。上流側だけでなく下流側にも堰がある塗布装置の場合には、下流側のブロックの先端も塗布液の着液瞬間から２００ｍｓにおける接触角が６５°以下となる材質を用いることが好ましい。
【００５３】
〔平版印刷版アルミニウムウエブへの画像記録層塗布、および画像記録層上へのオーバーコート層塗布〕
平版印刷版原版は粗面化処理後に、陽極酸化処理されたアルミニウム支持体に、画像記録層を塗布することにより得られる。必要によりアルミニウム支持体と画像記録層の間に下塗り層、あるいは画像記録層の上にオーバーコート層を塗布することができる。
【００５４】
画像記録層及び下塗り層の塗布液の主溶剤は有機溶剤であり、アルコール溶剤、ケトン溶剤が好ましく用いられる。アルコール溶剤としてはメタノール、エタノール、プロパノール、１−メトキシ−２−プロパノール等、ケトン溶剤としてはアセトン、メチルエチルケトン等が好ましく用いられる。オーバーコート層の塗布液の主溶剤は水である。
【実施例】
【００５５】
<基板の接触角測定方法>
協和界面化学製の表面張力測定器ＤＭ７００を使用して、着液瞬間の塗布液の接触角を測定した。ただし、着液瞬間の液の接触角は、液滴が振動しており値が安定しないため、２００ｍｓの接触角で基板の濡れ性を評価した。
【００５６】
測定条件は以下の通り。
・環境：室温２５℃、湿度３０〜５０％
・液滴形成条件：時間２３００ｍｓ／電圧１０００ｍＶ
測定データは５回の平均値とした。なお、塗布液は以下のものを用いた。測定結果を表１に記す。
【００５７】
（オーバーコート層塗布液（１））
・下記雲母分散液（１） ８．０ｇ
・ポリビニルアルコール（ケン化度９８．５モル％）
（（株）クラレ製、ＰＶＡ１１０） １．３ｇ
・２−エチルヘキシルスルホコハク酸ソーダ ０．３ｇ
・水 １３３ｇ
（雲母分散液（１）の調製）
水３６８ｇに合成雲母（「ソマシフＭＥ−１００」：コープケミカル社製、アスペクト比：１０００以上）の３２ｇを添加し、ホモジナイザーを用いて平均粒径（レーザー散乱法）０．５μｍになる迄分散し、雲母分散液（１）を得た。
【００５８】
<基板の粗さの測定>
基板の粗さは、一般的な粗さ計で測定可能であるが、本願においては、東京精密製サーフコム１４００を使用して粗さを測定した。
【００５９】
測定条件は以下の通り。
・測定条件：速度１．５ｍｍ／ｓ、測定長２０ｍｍ
・  触針：先端２μｍＲ
測定結果を表１に記す。
【００６０】
【表１】
0005300101.tif 000002
【００６１】
（実験１）
〔塗布前のウエブの作製〕
厚み０．３ｍｍのアルミニウム板（材質ＪＩＳ  Ａ  １０５０）の表面の圧延油を除去するため、１０質量％アルミン酸ソーダ水溶液を用いて５０℃で３０秒間、脱脂処理を施した。その後、毛径０．３ｍｍの束植ナイロンブラシ３本とメジアン径２５μｍのパミス−水懸濁液（比重１．１ｇ／ｃｍ３）を用いアルミニウム表面を砂目立てして、水でよく洗浄した。このアルミニウム板を４５℃の２５質量％水酸化ナトリウム水溶液に９秒間浸漬してエッチングを行い、水洗後、さらに６０℃で２０質量％硝酸に２０秒間浸漬し、水洗した。このときの砂目立て表面のエッチング量は約３ｇ／ｍ２であった。
【００６２】
次に、６０Ｈｚの交流電圧を用いて連続的に電気化学的な粗面化処理を行った。このときの電解液は、硝酸１質量％水溶液（アルミニウムイオンを０．５質量％含む）、液温５０℃であった。交流電源波形は、電流値がゼロからピークに達するまでの時間ＴＰが０．８ｍｓｅｃ、ｄｕｔｙ比１：１、台形の矩形波交流を用いて、カーボン電極を対極として電気化学的な粗面化処理を行った。補助アノードにはフェライトを用いた。電流密度は電流のピーク値で３０Ａ／ｄｍ２、補助陽極には電源から流れる電流の５％を分流させた。硝酸電解における電気量はアルミニウム板が陽極時の電気量１７５Ｃ／ｄｍ２であった。その後、スプレーによる水洗を行った。
【００６３】
続いて、塩酸０．５質量％水溶液（アルミニウムイオンを０．５質量％含む）、液温５０℃の電解液にて、アルミニウム板が陽極時の電気量５０Ｃ／ｄｍ２の条件で、硝酸電解と同様の方法で電気化学的な粗面化処理を行い、その後、スプレーによる水洗を行った。
【００６４】
次に、このアルミニウム板に１５質量％硫酸（アルミニウムイオンを０．５質量％含む）を電解液として電流密度１５Ａ／ｄｍ２で２．５ｇ／ｍ２の直流陽極酸化皮膜を設けた後、水洗、乾燥した。
【００６５】
その後、非画像部の親水性を確保するため、このアルミニウム板に２．５質量％３号ケイ酸ソーダ水溶液を用いて６０℃で１０秒間、シリケート処理を施し、その後、水洗して帯状支持体を得た。Ｓｉの付着量は１０ｍｇ／ｍ２であった。この基板の中心線平均粗さ（Ｒａ）を直径２μｍの針を用いて測定したところ、０．５１μｍであった。
【００６６】
［下塗り層の塗布］
次に、上記の帯状支持体１２上に、下記下塗り層用塗布液を乾燥塗布量が２０ｍｇ／ｍ２になるよう塗布したのち、熱風乾燥機により８０℃で１０秒間乾燥し、以下の実験に用いる下塗り層を有する帯状支持体１２を作製した。
【００６７】
＜下塗り層用塗布液＞
・下記構造の下塗り層用化合物（１）                        ０．１８ｇ
・ヒドロキシエチルイミノ二酢酸                            ０．１０ｇ
・メタノール                                            ５５．２４ｇ
・水                                                      ６．１５ｇ
【００６８】
【化１】
0005300101.tif 000003
【００６９】
［画像記録層の塗布・乾燥］
上記のようにして形成された下塗り層の上に、画像記録層用塗布機によって下記組成の画像記録層用塗布液を塗布した後、画像記録層用乾燥機で乾燥した。画像記録層の塗布量は乾燥後において１．０ｇ／ｍ２になるようにした。
【００７０】
画像記録層用塗布液は下記感光液（１）及びミクロゲル液（１）を塗布直前に混合し攪拌することにより得た。
【００７１】
＜感光液（１）＞
・バインダーポリマー（１）〔下記構造〕                        ０．２４０ｇ
・赤外線吸収染料（１）〔下記構造〕                            ０．０３０ｇ
・ラジカル重合開始剤（１）〔下記構造〕                        ０．１６２ｇ
・ラジカル重合性化合物
トリス（アクリロイルオキシエチル）イソシアヌレート
（ＮＫエステルＡ−９３００、新中村化学（株）製）          ０．１９２ｇ
・低分子親水性化合物
トリス（２−ヒドロキシエチル）イソシアヌレート            ０．０６２ｇ
・低分子親水性化合物（１）〔下記構造〕                        ０．０５０ｇ
・アンモニウム基含有ポリマー〔下記構造〕                      ０．０３５ｇ
［還元比粘度４４ｃＳｔ／ｇ／ｍｌ］
・フッ素系界面活性剤（１）〔下記構造〕                        ０．００８ｇ
・２−ブタノン                                                １．０９１ｇ
・１−メトキシ−２−プロパノール                              ８．６０９ｇ
＜ミクロゲル液（１）＞
・ミクロゲル（１）                                            ２．６４０ｇ
・蒸留水                                                      ２．４２５ｇ
上記の、バインダーポリマー（１）、ラジカル重合開始剤（１）、赤外線吸収染料（１）、低分子親水性化合物（１）、フッ素系界面活性剤（１）、及びアンモニウム基含有ポリマーの構造、並びにミクロゲル（１）の合成法は、以下に示す通りである。
【００７２】
【化２】
0005300101.tif 000004
【００７３】
−ミクロゲル（１）の合成−
油相成分として、トリメチロールプロパンとキシレンジイソシアナート付加体（三井化学ポリウレタン（株）製、タケネートＤ−１１０Ｎ）１０ｇ、ペンタエリスリトールトリアクリレート（日本化薬（株）製、ＳＲ４４４）３．１５ｇ、及びパイオニンＡ−４１Ｃ（竹本油脂（株）製）０．１ｇを酢酸エチル１７ｇに溶解した。水相成分としてＰＶＡ−２０５の４質量％水溶液４０ｇを調製した。油相成分及び水相成分を混合し、ホモジナイザーを用いて１２，０００ｒｐｍで１０分間乳化した。得られた乳化物を、蒸留水２５ｇに添加し、室温で３０分攪拌後、５０℃で３時間攪拌した。このようにして得られたミクロゲル液の固形分濃度を、１５質量％になるように蒸留水を用いて希釈し、これを前記ミクロゲル（１）とした。ミクロゲルの平均粒径を光散乱法により測定したところ、平均粒径は０．２μｍであった。
【００７４】
〔オーバーコート層塗布液の塗布〕
図１及び図２に示すバーコータ１０で上流側ブロック１６の角度が３０°の鋭角な楔形状（ウェッジ形状）のブロックを用い、ウエブＷに１００ｋｇ／ｍの張力を加えて、バー１２を、作成された塗布前のウエブＷの走行方向ａと反対の方向に５ｒｐｍの速度で回転させて、Ｌ．Ｓ．５０ｍ／分、塗布量１０ｃｃ／ｍ２で前記オーバーコート層塗布液（１）（粘度３ｍＰａ・ｓ、表面張力３５ｍＮ／ｍ）を塗布した。塗布条件としては、ウエブと上流側ブロックの先端とのクリアランスは０．２ｍｍとし、送液量は３Ｌ／ｍ・分とした。上流側ブロック（堰）の材質及び表面粗さを振って、上流側ブロックでの塗布液の乾きと塗布故障を確認した。試験結果を表２に示す。
【００７５】
なお、塗布液の粘度及び表面張力は下記の測定方法により測定した。
【００７６】
<液粘度測定方法>
東機産業製B型粘度計（ＴＶＢ−１０)を使用して粘度を測定した。
【００７７】
測定条件は以下の通り。
・環境：室温２５℃、湿度３０〜５０％
測定データは３回の平均値とした。
【００７８】
<表面張力測定方法>
協和界面化学製ＤＹ３００を使用して表面張力を測定した。
【００７９】
測定条件は以下の通り。
・環境：室温２５℃、湿度３０〜５０％
測定データは３回の平均値とした。
【００８０】
【表２】
0005300101.tif 000005
【００８１】
（実験２）
上記試験１−２の堰材質でウエブと上流側ブロック（堰）とのクリアランス及び送液量を振った。試験結果を表３に示す。
【００８２】
【表３】
0005300101.tif 000006
【００８３】
（実験３）
〔塗布前のウエブの作製〕
厚み０．３ｍｍのアルミニウム板（材質ＪＩＳ  Ａ  １０５０）の表面の圧延油を除去するため、１０質量％アルミン酸ソーダ水溶液を用いて５０℃で３０秒間、脱脂処理を施した。その後、毛径０．３ｍｍの束植ナイロンブラシ３本とメジアン径２５μｍのパミス−水懸濁液（比重１．１ｇ／ｃｍ３）を用いアルミニウム表面を砂目立てして、水でよく洗浄した。このアルミニウム板を４５℃の２５質量％水酸化ナトリウム水溶液に９秒間浸漬してエッチングを行い、水洗後、さらに６０℃で２０質量％硝酸に２０秒間浸漬し、水洗した。このときの砂目立て表面のエッチング量は約３ｇ／ｍ２であった。
【００８４】
次に、６０Ｈｚの交流電圧を用いて連続的に電気化学的な粗面化処理を行った。このときの電解液は、硝酸１質量％水溶液（アルミニウムイオンを０．５質量％含む）、液温５０℃であった。交流電源波形は、電流値がゼロからピークに達するまでの時間ＴＰが０．８ｍｓｅｃ、ｄｕｔｙ比１：１、台形の矩形波交流を用いて、カーボン電極を対極として電気化学的な粗面化処理を行った。補助アノードにはフェライトを用いた。電流密度は電流のピーク値で３０Ａ／ｄｍ２、補助陽極には電源から流れる電流の５％を分流させた。硝酸電解における電気量はアルミニウム板が陽極時の電気量１７５Ｃ／ｄｍ２であった。その後、スプレーによる水洗を行った。
【００８５】
続いて、塩酸０．５質量％水溶液（アルミニウムイオンを０．５質量％含む）、液温５０℃の電解液にて、アルミニウム板が陽極時の電気量５０Ｃ／ｄｍ２の条件で、硝酸電解と同様の方法で電気化学的な粗面化処理を行い、その後、スプレーによる水洗を行った。
【００８６】
次に、このアルミニウム板に１５質量％硫酸（アルミニウムイオンを０．５質量％含む）を電解液として電流密度１５Ａ／ｄｍ２で２．５ｇ／ｍ２の直流陽極酸化皮膜を設けた後、水洗、乾燥した。
【００８７】
その後、非画像部の親水性を確保するため、このアルミニウム板に２．５質量％３号ケイ酸ソーダ水溶液を用いて６０℃で１０秒間、シリケート処理を施し、その後、水洗して帯状支持体を得た。Ｓｉの付着量は１０ｍｇ／ｍ２であった。この基板の中心線平均粗さ（Ｒａ）を直径２μｍの針を用いて測定したところ、０．５１μｍであった。
【００８８】
〔画像記録層塗布液の塗布〕
図１及び図２に示すバーコータ１０を用い、ウエブＷに１００ｋｇ／ｍの張力を加えて、バー１２を、ウエブＷの走行方向ａと反対の方向に５ｒｐｍの速度で回転させて、Ｌ．Ｓ．５０ｍ／分、塗布量１０ｃｃ／ｍ２で下記塗布液（粘度１０ｍＰａ・ｓ、表面張力25ｍＮ／ｍ）を塗布した。塗布条件としては、ウエブと上流側ブロックの先端とのクリアランスは０．２ｍｍとし、送液量は３Ｌ／ｍ・分とした。上流側ブロック（堰）の材質及び表面粗さを振って、上流側ブロックでの塗布液の乾きと塗布故障を確認した。試験結果を表４に示す。
・結合剤−１                                                  ５．０  ｇ
・ジアゾ樹脂−１                                              ２．５  ｇ
・油溶性染料（ビクトリアピュアブルー  ＢＯＨ）                ０．１５ｇ
・フッ素系界面活性剤（メガファックＦ-１７７、大日本インキ化学工業（株）製）
リン酸トリクレジル                                          ０．２  ｇ
・亜リン酸                                                    ０．０３ｇ
・リンゴ酸                                                    ０．０３ｇ
・スチレン／無水マレイン酸共重合体のｎ−ヘキシルアルコールによるハーフエステル                                                                ０．０５ｇ
溶剤
・２−ヒドロキシ−２−メチルプロパン酸メチル                ２０．００ｇ
・１−メトキシ−２−プロパノール                            ２０．００ｇ
・乳酸メチル                                                  ７．００ｇ
・メタノール                                                ２５．００ｇ
・メチルエチルケトン                                        ２５．００ｇ
・水                                                          ３．００ｇ
ジアゾ樹脂−１は、特開昭５９−７８３４０号公報の合成例−１に記載のｐ−ジアゾジフェニルアミンとパラホルムアルデヒドとの縮合物のヘキサフルオロリン酸塩である。結合剤-１は、２-ヒドロキシエチルメタクリレート／アクリロニトリル／メチルメタクリレート／メタクリル酸共重合体（重量比５０／２０／２６／４、平均分子量７５，０００、酸含量０．４ｍｅｑ／ｇ）の水不溶性、アルカリ水可溶性の皮膜形成高分子である。
【００８９】
【表４】
0005300101.tif 000007
【００９０】
（実験結果まとめ）
表２及び表４から、上流側ブロック１６の先端１６Ａ表面の材質は、ＤＬＣ、ＣｒＮ、硬質Ｃｒ、ＴｉＡｌＮの何れかの加工を施し、上流側ブロック１６の先端１６Ａの表面粗さＲａを、１．３〜５．０μｍの範囲にすることにより、上流側ブロックの先端の乾きは生じないので、良好な塗布ができる。
【００９１】
そして、表３から、ウエブの単位幅あたりの送液量が３Ｌ／ｍ・分以上で塗布液を塗布することが好ましい傾向があることが分かる。また、上流側ブロックの先端とウエブとのクリアランスを０．２ｍｍ以上として塗布液を塗布することが好ましい傾向があることが分かる。また、クリアランスが１ｍｍよりも大きい場合は、塗布が不可能になってしまい、採用できない。
【符号の説明】
【００９２】
１０…塗布装置、１２…バー、１２Ａ…バーの上端、１４…バー支持部材、１４Ｂ…上流側上面、１４Ｅ…上流側上面の上流側上端（エッジ部）、１６…上流側ブロック、１６Ａ…上流側ブロックの先端、１６Ｂ…テーパ面、１８…基台、２０、２２…パスローラ、２４…供給流路、２６…一時貯留室、２８、３０…オーバーフロー液溜め部、Ｗ…ウエブ
【図１】
0005300101.tif 000008
【図２】
0005300101.tif 000009
【図３】
0005300101.tif 000010